개방 형 수회 로 가 장착 된 제지 기계 에서 비교 실시 예 를 전개 하 였으며 , 전체 시험 기간 동안 연속 적 으로 제지 공정 을 전개 하 였 다 . 제지 공정 에서 는 , 35 내지 45 g / l 의 농도 를 가지 며 혼합 퍼니시 로 구성 되 는 재순환 섬유 의 진한 지료 를 펄프 화 단계 에 적용 한 후 , 전분 분해 를 방지 하 기 위하 여 살 생물 제 로 처리 하 였 다 . 이 를 위하 여 , 제지 기계 의 백수 를 실시 예 1 에 개시 되 어 있 는 바 와 같 은 전분 농도 시험 에 의해 분석 하 였 다 . 1 일 차 동안 에 는 , 펄프 화 단계 후 에 셀룰로스 물질 을 살 생물 제 로 처리 하 고 , 기계 용기 에서 양 이온 성 중합체 폴리 A 를 셀룰로스 물질 의 진한 지료 에 첨가 하 였 다 . 이후 일차 에 는 , 보조 양이온 성 중합체 인 보조 폴리 A 를 기계 용기 에서 셀룰로스 물질 의 진한 지료 에 추가 적 으로 첨가 하 였 다 . 실시 예 1 에 따른 전분 농도 시험 에 따라 상이 한 시간 에 , 제지 기계 의 백수 를 분석 하 였 다 .